(57)【要約】【課題】高い浸透性が得られ、優れた止水効果及び耐久性を有する注入材及び注入工法の提供。【解決手段】平均粒径が１．０μｍ以下である微粒子シリカ、分散剤及び水を含有するＡ剤と、平均粒径１．０μｍ以下のカルシウム化合物、分散剤及び水を含有するＢ剤とからなる注入材。平均粒径は、超音波分散処理を行うことなく、レーザー回折式粒度分布計を用いて測定する。カルシウム化合物は、水酸化カルシウムであり、更に硬化時間調整剤を含有する。微粒子シリカ及び／又はカルシウム化合物は、超音波装置、高速攪拌機、媒体攪拌式ミル及び高圧水を使用した粉砕機からなる群より選ばれた一種又は二種以上を用いて製造したものである。【選択図】なし【特許請求の範囲】
【請求項１】
超音波分散処理を行うことなく、レーザー回折式粒度分布計を用いて測定した平均粒径が１．０μｍ以下である微粒子シリカ、分散剤及び水を含有するＡ剤と、超音波分散処理を行うことなく、レーザー回折式粒度分布計を用いて測定した平均粒径１．０μｍ以下のカルシウム化合物、分散剤及び水を含有するＢ剤とからなる注入材。
【請求項２】
カルシウム化合物が、水酸化カルシウムである請求項１記載の注入材。
【請求項３】
更に硬化時間調整剤を含有してなる請求項１又は２記載の注入材。
【請求項４】
微粒子シリカ及び／又はカルシウム化合物が、超音波装置、高速攪拌機、媒体攪拌式ミル及び高圧水を使用した粉砕機からなる群より選ばれた一種又は二種以上を用いて製造したものである請求項１〜３のうちのいずれか一項に記載の注入材。
【請求項５】
超音波分散処理を行うことなく、レーザー回折式粒度分布計を用いて測定した平均粒径が１．０μｍ以下である微粒子シリカ、分散剤及び水を含有するＡ剤と、超音波分散処理を行うことなく、レーザー回折式粒度分布計を用いて測定した平均粒径１．０μｍ以下のカルシウム化合物、分散剤及び水を含有するＢ剤とを混合し、注入してなる注入工法。
【請求項６】
微粒子シリカ及び／又はカルシウム化合物が、超音波装置、高速攪拌機、媒体攪拌式ミル及び高圧水を使用した粉砕機からなる群より選ばれた一種又は二種以上を用いて製造したものである請求項５記載の注入工法。
【請求項７】
Ａ剤とＢ剤とを、１ショット方式、１．５ショット方式及び２ショット方式のいずれかの方式により混合し、地盤に注入する、請求項５又は６記載の注入工法。
【請求項８】
Ａ剤中の微粒子シリカ濃度が８０質量％以下である請求項５〜７のうちのいずれか１項記載の注入工法。
【請求項９】
カルシウム化合物が、水酸化カルシウムである請求項５〜８のうちのいずれか１項記載の注入工法。
【請求項１０】
Ａ剤の分散剤の使用量が、微粒子シリカ１００質量部に対して１〜３０質量部（固形分換算）である請求項５〜９のうちのいずれか一項に記載の注入工法。
【請求項１１】
Ｂ剤の分散剤の使用量が、カルシウム化合物１００質量部に対して１〜３０質量部（固形分換算）である請求項５〜１０のうちのいずれか一項に記載の注入工法。
【請求項１２】
更に硬化時間調整剤を含有してなる請求項５〜１１のうちのいずれか一項に記載の注入工法。
【請求項１３】
微粒子シリカ及び／又はカルシウム化合物を、超音波装置、高速攪拌機、媒体攪拌式ミル及び高圧水を使用した粉砕機からなる群より選ばれた一種又は二種以上を用いて製造する請求項５〜１２のうちのいずれか一項に記載の注入工法。
【発明の詳細な説明】
【技術分野】
【０００１】
本発明は、注入材及び注入工法に関する。特に、高水圧下においても、優れた浸透性、止水性、高耐久性を示す注入材、注入材の製造方法及び地盤注入工法に関する。
【背景技術】
【０００２】
近年、ＬＰＧの地下備蓄、放射性廃棄物の地下封じ込め、ダム・トンネル等の止水等、岩盤の微細な亀裂に浸透する高耐久の注入材が要望されている。
【０００３】
従来、高浸透性の注入材としては一般に溶液型注入材と呼ばれる、水ガラスやシリカゾル、あるいは水ガラスを陽イオン交換樹脂又はイオン交換膜で処理して得られる活性シリカを主成分とした注入材、活性シリカを濃縮増粒してｐＨが９〜１０の弱アルカリ性で安定化したシリカコロイド注入材等が用いられてきた（特許文献１及び２）。
【０００４】
しかしながら、高水圧下では、上述の溶液型注入材は、注入材自体の強度（ホモゲル強度という）が小さいため、水圧で押し出され、耐久性が悪い。そこで、懸濁型注入材である微粒子セメントが検討されているが、平均粒子径は５μｍ程度と大きく、微細な亀裂には浸透しないため、十分な止水効果が得られていないのが現状である。
【０００５】
そこで、微粒子シリカを主体とする注入材が提案された（特許文献３）。特許文献３は、Ａ剤である微粒子シリカを主体とする注入材を地盤に注入するものであり、Ｂ剤について記載はない。
【先行技術文献】
【特許文献】
【０００６】
【特許文献１】特許第３２０５９００号公報
【特許文献２】特開２００４−３５５８４号公報
【特許文献３】特開２００７−２１７４５３号公報
【発明の開示】
【発明が解決しようとする課題】
【０００７】
本発明の目的は、例えば、高い浸透性が得られ、優れた止水効果及び耐久性を有する注入材及び注入工法を提供することにある。
【課題を解決するための手段】
【０００８】
即ち、本発明は、超音波分散処理を行うことなく、レーザー回折式粒度分布計を用いて測定した平均粒径が１．０μｍ以下である微粒子シリカ、分散剤及び水を含有するＡ剤と、超音波分散処理を行うことなく、レーザー回折式粒度分布計を用いて測定した平均粒径１．０μｍ以下のカルシウム化合物、分散剤及び水を含有するＢ剤とからなる注入材であり、カルシウム化合物が、水酸化カルシウムである該注入材であり、更に硬化時間調整剤を含有してなる該注入材であり、微粒子シリカ及び／又はカルシウム化合物が、超音波装置、高速攪拌機、媒体攪拌式ミル及び高圧水を使用した粉砕機からなる群より選ばれた一種又は二種以上を用いて製造したものである該注入材であり、超音波分散処理を行うことなく、レーザー回折式粒度分布計を用いて測定した平均粒径が１．０μｍ以下である微粒子シリカ、分散剤及び水を含有するＡ剤と、超音波分散処理を行うことなく、レーザー回折式粒度分布計を用いて測定した平均粒径１．０μｍ以下のカルシウム化合物、分散剤及び水を含有するＢ剤とを混合し、注入してなる注入工法であり、微粒子シリカ及び／又はカルシウム化合物が、超音波装置、高速攪拌機、媒体攪拌式ミル及び高圧水を使用した粉砕機からなる群より選ばれた一種又は二種以上を用いて製造したものである該注入工法であり、Ａ剤とＢ剤とを、１ショット方式、１．５ショット方式及び２ショット方式のいずれかの方式により混合し、地盤に注入する、該注入工法であり、Ａ剤中の微粒子シリカ濃度が８０質量％以下である該注入工法であり、カルシウム化合物が、水酸化カルシウムである該注入工法であり、Ａ剤の分散剤の使用量が、微粒子シリカ１００質量部に対して１〜３０質量部（固形分換算）である該注入工法であり、Ｂ剤の分散剤の使用量が、カルシウム化合物１００質量部に対して１〜３０質量部（固形分換算）である該注入工法であり、更に硬化時間調整剤を含有してなる該注入工法であり、微粒子シリカ及び／又はカルシウム化合物を、超音波装置、高速攪拌機、媒体攪拌式ミル及び高圧水を使用した粉砕機からなる群より選ばれた一種又は二種以上を用いて製造する該注入工法である。
【発明の効果】
【０００９】
本発明により、例えば、亀裂を有する岩盤注入において、高い浸透性が得られ、優れた止
水効果及び耐久性を有する注入材及び注入工法を提供することが可能である。
【発明を実施するための形態】
【００１０】
本発明に記載する部や％は、記載が無い限りは、質量部、質量％を意味する。
【００１１】
以下、本発明の実施の形態につき具体的に説明する。
【００１２】
本発明の微粒子シリカは、金属シリコン、又はジルコニアを製造する過程で電気炉から発生するフューム（シリカフューム）を捕集する方法や、金属シリコン粉末を分散させたスラリーを火炎中に噴射し燃焼、酸化させる方法により製造できる。これらの中では、金属シリコン粉末を分散させたスラリーを火炎中に噴射し燃焼、酸化させる方法で製造した微粒子シリカ粉末が、凝集（ストラクチャー）が少なく、浸透性が大きい点で、好ましい。
【００１３】
本発明の微粒子シリカの粒度は、所望の効果が得られれば特に限定されないが、浸透性の点で、平均粒径１．０μｍ以下が好ましく、０．０５〜１．０μｍがより好ましい。例えば、可燃ガスと助燃ガスとによって形成される高温火炎中にシリカ質原料粉末を噴射して溶融球状化し、冷却しながら球状シリカ粉末を捕集する方法において、炉体から捕集器までのガス湿度の露点を３０〜７５℃に維持することによって最適なシラノール基濃度を有する球状シリカ粉末を製造する。更に、分級処理によって、流動性の助長効果に優れた平均粒子径を有する微粒子球状シリカ粉末を捕集することができる。例えば、特許文献５（特開２００１−３３５３１３号公報）や特許文献６（特開２００２−２０１１３号公報）の方法によって製造することができる。
【００１４】
【特許文献５】特開２００１−３３５３１３号公報
【特許文献６】特開２００２−２０１１３号公報
【００１５】
又、かかる微粒子シリカは、浸透性の点で、球形度の平均値は９０％以上が好ましく、９５％以上がより好ましい。
【００１６】
球形度は、走査型電子顕微鏡（日本電子社製「ＪＳＭ−Ｔ２００型」）と画像解析装置（日本アビオニクス社製）を用いて測定することができる。例えば、先ず、粉末のＳＥＭ写真から粒子の投影面積（Ａ）と周囲長（ＰＭ）を測定する。周囲長（ＰＭ）に対応する真円の面積を（Ｂ）とすると、その粒子の球形度はＡ／Ｂ×１００（％）として表示できる。そこで、試料粒子の周囲長（ＰＭ）と同一の周囲長を持つ真円を想定すると、ＰＭ＝２πｒ、Ｂ＝πｒ２であるから、Ｂ＝π×（ＰＭ／２π）２となり、個々の粒子の球形度は、球形度＝Ａ／Ｂ×１００（％）＝Ａ×４π／（ＰＭ）２×１００（％）として算出することができるので、任意の粒子２００個の平均値を粉末の球形度として求めることができる。
【００１７】
更に、微粒子シリカの非晶化率は、９５％以上が好ましく、９８％以上がより好ましい。
【００１８】
非晶化率は、粉末Ｘ線回折装置（例えば、ＲＩＧＡＫＵ社製「Ｍｉｎｉ  Ｆｌｅｘ」）を用い、ＣｕＫα線の２θが２６〜２７．５°の範囲において試料のＸ線回折分析を行い、特定回折ピークの強度比から測定することができる。かかる微粒子シリカとしては、例えば、電気化学工業社製商品名「ＳＦＰ−２０Ｍ」、「ＳＦＰ−３０Ｍ」や、アドマッテック社製商品名「アドマファイン」等が挙げられる。
【００１９】
本発明のカルシウム化合物としては、水酸化カルシウム、塩化カルシウム、石膏等の無機物質、ギ酸カルシウム等の有機酸のカルシウム塩等が挙げられる。これらの中では、強度の点で、水酸化カルシウムが好ましい。
【００２０】
カルシウム化合物は、単独で難溶性又は不溶性の場合は、浸透性の点で、平均粒径１．０μｍ以下に粉砕することが好ましく、平均粒径０．０５〜１．０μｍに粉砕することがより好ましい。或いは、カルシウム化合物が水酸化カルシウムの場合は、塩化カルシウム等の可溶性カルシウム塩と、水酸化ナトリウム、水酸化カリウム等の可溶性アルカリ塩とを、それぞれ溶解し混合する、いわゆるビルドアップ法によっても微細な水酸化カルシウムを製造することができる。
【００２１】
本発明では、微粒子シリカ及びカルシウム化合物をそれぞれ水に分散し、それぞれＡ剤及びＢ剤を製造する。
【００２２】
本発明のＡ剤中の微粒子シリカの濃度は８０％以下が好ましく、５〜６０％がより好ましく、１０〜４０％が最も好ましい。微粒子シリカの濃度が８０％を超えると高粘度となり浸透性が低下する場合がある。又、本発明では、予め高濃度の微粒子シリカスラリーを製造し、施工時に水により希釈して使用することも可能である。又、高濃度で浸透しない場合は、２０％以下の低濃度で長時間注入継続することで小さな亀裂に確実に注入することができ、高い改良効果を得ることができる。
【００２３】
本発明のＢ剤中のカルシウム化合物の量は、微粒子シリカ１００部に対して２０〜２５０部が好ましく、５０〜２００部がより好ましい。カルシウム化合物の量が２０部未満では強度が低下する場合があり、２５０部を超えると浸透性が低下する場合がある。又、本発明では、予め高濃度のカルシウム化合物スラリーを製造し、施工時に水により希釈して使用することも可能である。
【００２４】
本発明のＢ剤中のカルシウム化合物の濃度は５０％以下が好ましく、２〜４０％がより好ましく、５〜３０％が最も好ましい。カルシウム化合物の濃度が５０％を超えると高粘度となり浸透性が低下する場合がある。又、本発明では、予め高濃度のカルシウム化合物スラリーを製造し、施工時に水により希釈して使用することも可能である。又、高濃度で浸透しない場合は、２０％以下の低濃度で長時間注入継続することで小さな亀裂に確実に注入することができ、高い改良効果を得ることができる。
【００２５】
本発明では、Ａ剤、Ｂ剤それぞれに、分散剤を併用することが必要である。Ａ剤のみ、或いは、Ｂ剤のみに、分散剤を添加すると他方の液と混合した瞬間に反応固化してしまい、好ましくない。但し、注入状況によっては分散剤の使用量を低下させることでゲルタイムを短くし、又は瞬結とし、リーク防止や限定注入として活用することができる。
【００２６】
本発明で使用する分散剤としては、ナフタレンスルホン酸系、リグニンスルホン酸系、メラミンスルホン酸系、ポリカルボン酸系、及びポリエーテル系の分散剤が挙げられるが、これらのうち、ナフタレンスルホン酸系が浸透性の点で、好ましい。
【００２７】
Ａ剤の分散剤の使用量は、Ａ剤の微粒子シリカ１００部に対して１〜３０部（固形分換算）が好ましく、５〜２０部（固形分換算）がより好ましい。１部未満だと他方の液と混合した瞬間に反応固化してしまい、地盤への浸透性が悪い場合があり、３０部を超えると強度が低い場合がある。
【００２８】
Ｂ剤の分散剤の使用量は、カルシウム化合物１００部に対して分散剤の添加量は１〜３０部（固形分換算）が好ましく、５〜２０部（固形分換算）がより好ましい。１部未満だと、他方の液と混合した瞬間に反応固化してしまい、地盤への浸透性が悪い場合があり、３０部を超えると強度が低い場合がある。
【００２９】
本発明の注入材は、硬化時間を調整するために、硬化時間調整剤を含有することができる。硬化時間調整剤としては特に限定されるものではないが、例えば公知のアルカリ金属硫酸塩、アルカリ金属炭酸塩、アルカリ金属重炭酸塩、アルカリ金属燐酸塩等の無機塩や、グルコン酸、酒石酸、クエン酸、リンゴ酸及び乳酸等の有機酸類及び該有機酸類の塩類等から選ばれる１種又は二種以上が挙げられる。これらの中では、強度の点から、アルカリ金属硫酸塩及び／又はアルカリ金属炭酸塩が好ましく、アルカリ金属硫酸塩がより好ましい。アルカリ金属硫酸塩としては、硫酸ナトリウムや硫酸カリウム等が挙げられる。
【００３０】
硬化時間調整剤の使用量は、Ａ剤の微粒子シリカ１００部に対して３０部以下が好ましく、０．１〜３０部がより好ましく、１〜１０部が最も好ましい。硬化時間調整剤が３０部を超えると浸透性が悪い場合がある。
【００３１】
Ａ剤とＢ剤の混合比率は、５：１〜１：５が好ましく、２：１〜１：２がより好ましい。
【００３２】
浸透性を向上させるために、微粒子シリカ及びカルシウム化合物は、各種湿式粉砕機で分散又は粉砕することが好ましい。尚、ここで言う平均粒径とは、レーザー回折式粒度分布計（例えば、堀場製作所社製「ＬＡ−９２０型」）を用い、湿式分散処理した懸濁液を、通常前処理として行う超音波分散処理を行わずに、水媒中で測定した値である。超音波分散処理を行わずに測定した微粒子シリカ及びカルシウム化合物の平均粒径が１．０μｍ以下である場合、微粒子シリカは凝集しにくい。そのため、本発明の注入材は、浸透性が向上する。湿式分散処理した懸濁液とは、例えば、微粒子シリカを湿式分散処理したＡ剤、水酸化カルシウムを湿式分散処理したＢ剤をいう。
【００３３】
本発明で使用する湿式粉砕機は、超音波装置、高速攪拌機、媒体攪拌式ミル、及び高圧水を使用した粉砕機等のいずれを使用する方法でも良く、単独又は併用して選択するものであり、特に制限されるものではないが、粉砕効率が高い点で、高圧水を使用した粉砕機が好ましい。
【００３４】
超音波装置としては、一般的にホモジナイザーと言われる高出力の超音波機が好ましい。高速攪拌機としては、単純に攪拌子が高速で回転するだけではなく、いわゆる、乱流状態となり、粒子に剪断力が働くような構造が好ましい。例えば、太平洋機工社製商品名「シャープフローミル」、特殊機化工業社製商品名「ホモミクサー」、「ホモミックラインミル」及び「ホモディスパー」等がそれに類する。又、媒体攪拌式ミルとしては、奈良機械製作所社製商品名「マイクロス」、アシザワファインテック社製商品名「スターミル」、三井鉱山社製商品名「ＳＣ−ミル」及び寿工業社製商品名「デュアルアペックスミル」等が挙げられる。又、高圧水を使用した粉砕機は、スラリーに５０〜４００ＭＰａの高圧を加え、このスラリーを二つの流路に分岐させ、再度合流する部分で対向衝突させて粉砕するものである。このような粉砕機としては、スギノマシン社製商品名「スターバースト」や「アルティマイザー」、ナノマイザー社製商品名「ナノマイザー」及びマイクロフルイディスク社製商品名「マイクロフルイタイザー」等が挙げられる。これらの中では、分散効率の点で「スターバースト」が好ましい。
【００３５】
本発明の注入材を地盤に注入するにあたっては、Ａ剤とＢ剤とを混合する方法として、二重管を用いて先端部でＡ剤とＢ剤を合流混合して注入するいわゆる２ショット方式、Ａ剤とＢ剤の両液を注入ポンプから注入管に至る途中で合流混合して注入するいわゆる１．５ショット方式、更にミキサー等の調合槽でＡ剤又はＢ剤を調合した後、他液を加える１ショット方式いずれの方式でも行うことができる。
【００３６】
本発明の注入工法は、上記注入材を地盤に注入することを特徴とするものである。本発明の注入工法は、例えば、高浸透水圧下の亀裂のある岩盤の止水や岩盤掘削によって形成された空洞周辺部の止水において、岩盤の亀裂への注入材の充填性に優れ、かつ、高浸透水圧が作用しても注入材が押し出されることなく長期止水性を維持することができる注入工法にかかわるものであって、上記効果を得られるものである。
【００３７】
分散剤をＡ剤とＢ剤の両方に使用すると良好な浸透性が得られる理由は不明だが、分散剤が微粒子シリカやカルシウム化合物の表面で反応し、微粒子シリカとカルシウム化合物が接触しても直ちに水和反応しないよう、硬化遅延しているためと考えられる。
【００３８】
以下、本発明を実施例によって説明するが、本発明はこれらの実施例に限定されるものではない。
【実施例】
【００３９】
実施例は特記しない限り、２０℃で行った。
【００４０】
実施例１
粒径、種類の異なる微粒子シリカ１００部、分散剤１０部、水５００部を混合し、スギノマシン社製商品名「スターバースト」で湿式分散処理し、Ａ剤（Ｓ１〜７）を作製した。一方、市販の水酸化カルシウム（平均粒径９．５μｍ）１００部、分散剤１０部、水５００部を混合し、同様にスギノマシン社製商品名「スターバースト」で粉砕時間を変えて湿式分散処理しＢ剤（Ｃ１〜６）を作製した。
Ａ剤とＢ剤を合流した。カルシウム化合物の使用量が、微粒子シリカ１００部に対して、１００部になるように、Ａ剤とＢ剤を混合した。
浸透性試験、圧縮強さ試験を行った。配合及び結果を表１に示す。
微粒子シリカは、金属シリコン粉末を分散させたスラリーを火炎中に噴射し燃焼、酸化させる方法により製造した。
【００４１】
（使用材料）
微粒子シリカＳ１：平均粒径０．０５μｍ、球形度９７％、非晶化率１００％、金属シリコン粉末を分散させたスラリーを火炎中に噴射し燃焼、酸化させる方法で製造したもの
微粒子シリカＳ２：平均粒径０．１μｍ、球形度９７％、非晶化率１００％、金属シリコン粉末を分散させたスラリーを火炎中に噴射し燃焼、酸化させる方法で製造したもの
微粒子シリカＳ３：平均粒径０．６μｍ、球形度９７％、非晶化率１００％、金属シリコン粉末を分散させたスラリーを火炎中に噴射し燃焼、酸化させる方法で製造したもの
微粒子シリカＳ４：平均粒径１．０μｍ、球形度９６％、非晶化率１００％、金属シリコン粉末を分散させたスラリーを火炎中に噴射し燃焼、酸化させる方法で製造したもの
微粒子シリカＳ５：平均粒径３．５μｍ、球形度９５％、非晶化率１００％、金属シリコン粉末を分散させたスラリーを火炎中に噴射し燃焼、酸化させる方法で製造したもの
フェロシリコン副生シリカフュームＳ６：平均粒径２０μｍ（超音波処理した場合は平均粒径５．５μｍ）、球形度８６％
ゾルゲル法合成シリカＳ７：平均粒径１０．１μｍ、球形度７５％（超音波処理した場合は平均粒径９．８μｍ）
カルシウム化合物Ｃ１：平均粒径０．０５μｍ、水酸化カルシウム
カルシウム化合物Ｃ２：平均粒径０．１μｍ、水酸化カルシウム
カルシウム化合物Ｃ３：平均粒径０．５μｍ、水酸化カルシウム
カルシウム化合物Ｃ４：平均粒径１．０μｍ、水酸化カルシウム
カルシウム化合物Ｃ５：平均粒径３．５μｍ（参考値：超音波分散処理した場合は平均粒径２．１μｍ）、水酸化カルシウム
カルシウム化合物Ｃ６：平均粒径０．５μｍ、無水石膏
分散剤α：ナフタレンスルホン酸系市販品、液状、固形分濃度４０％
分散剤β：ポリエーテル系市販品、液状、固形分濃度４０％
【００４２】
（評価方法）
平均粒径：レーザー回折式粒度分布計（堀場製作所社製「ＬＡ−９２０型」）を用いた。Ａ剤及びＢ剤を、超音波分散処理を行わずに、水媒中で測定した。
浸透性試験：地盤工学会基準ＪＧＳ０８３１に準ずる注入装置を用い、直径５ｃｍ×長さ２０ｃｍの試料槽に８号珪砂を充填し、注入開始から３０分後の注入材の浸透長さを浸透長とした。
圧縮強さ：浸透性試験を行った試料槽から硬化体を取り出し、長さ１０ｃｍに切断し、アムスラー型圧縮試験機で材齢７日，２８日の圧縮強度を測定した。
【００４３】
【表１】
2011026572.tif 000002
【００４４】
微粒子シリカの球形度が高く、平均粒径が小さい程、又、カルシウム化合物の平均粒径が
小さい程、浸透性、圧縮強さ特性に優れることがわかる。本発明の微粒子シリカおよびカルシウム化合物は、超音波分散処理を行わなくても浸透性、圧縮強さ特性に優れることがわかる。フェロシリコン副生シリカフュームは、浸透性、圧縮強さ特性に劣ることがわかる。  
【００４５】
実施例２
湿式粉砕処理したＳ３、Ｃ３を用い、カルシウム化合物の使用量が、微粒子シリカ１００
部に対して、表２に示す量になるように、Ａ剤とＢ剤を混合したこと以外は実施例１と同
様に、浸透性試験、圧縮強さ試験を行った。配合及び結果を表２に示す。
【００４６】
【表２】
2011026572.tif 000003
【００４７】
分散剤をＡ剤とＢ剤の両方に使用し、カルシウム化合物量、分散剤量を最適化することにより、優れた浸透性、圧縮強さ特性を示すことがわかる。
【００４８】
実施例３
微粒子シリカ１００部に対して表３に示す量の硬化時間調整剤を用い、カルシウム化合物の使用量が、微粒子シリカ１００部に対して、表３に示す量になるように、Ａ剤とＢ剤を混合したこと以外は実施例２と同様に、浸透性試験、圧縮強さ試験を行った。配合及び結果を表３に示す。
【００４９】
（使用材料）
硬化時間調整剤Ｔ１：硫酸ナトリウム
硬化時間調整剤Ｔ２：硫酸カリウム
硬化時間調整剤Ｔ３：炭酸ナトリウム
硬化時間調整剤Ｔ４：クエン酸
【００５０】
【表３】
2011026572.tif 000004
【００５１】
硬化時間調整剤の種類、量を最適化することにより、優れた浸透性、圧縮強さ特性を示すことがわかる。
【００５２】
実施例から以下のことがわかる。本発明の注入材は、例えば、優れた浸透性、圧縮強さ特性を示し、様々な地山改良の他に、コンクリートのひび割れ補修の用途にも適応できる。
【産業上の利用可能性】
【００５３】
本発明の注入材は、岩盤の微細な亀裂に浸透する高耐久の注入材であって、ＬＰＧの地下備蓄、放射性廃棄物の地下封じ込め、ダム・トンネル等の止水等に使用できる。
【００５４】
本発明の微粒子シリカおよびカルシウム化合物は、超音波分散処理を行わなくても浸透性、圧縮強さ特性に優れるので、経済的効果が大きい。